(57)【特許請求の範囲】
【請求項１】
Ｓｒを含有するフェライト粒子の表面及び／又は空孔内表面に非磁性微粒子を付着させた電子写真現像剤用フェライトキャリア芯材であって、
フェライト粒子として、形状係数ＳＦ−１（円形度）が１００〜１０７、形状係数ＳＦ−２（真円度）が１００〜１１３の下記式（１）の（ＭｎＯ）及び／又は（ＭｇＯ）の一部がＳｒＯで置換され、ＳｒＯの置換量が０．１〜２．５モル％であるＳｒを含有するフェライト粒子であり、
該フェライト粒子に対して、該フェライト粒子の表面及び／又は空孔内表面に非磁性微粒子が付着した非磁性微粒子が含む金属元素量が５００〜５０００ｐｐｍであり、該非磁性微粒子が含むＳｒが１〜５００ｐｐｍであることを特徴とする電子写真現像剤用フェライトキャリア芯材。
【化１】
0005895528.tif 000013
【請求項２】
請求項１に記載の電子写真現像剤用フェライトキャリア芯材の表面を樹脂で被覆した電子写真現像剤用フェライトキャリア。
【請求項３】
Ｓｒを含むフェライト原料をバインダーと共に混合した後、造粒し、得られた造粒物を６５０〜１２５０℃で予備焼成し、次いで大気中で溶射し、さらに急冷固化する電子写真現像剤用フェライトキャリア芯材の製造方法であって、
上記バインダーがポリビニルアルコールであり、上記造粒物に対して固形分換算で０．５〜３．５重量％含有させたものであり、フェライトキャリア芯材の組成が下記式（１）で表され、かつ下記式（１）中の（ＭｎＯ）及び／又は（ＭｇＯ）の一部を置換したＳｒＯの置換量が０．１〜２．５モル％であることを特徴とする電子写真現像剤用フェライトキャリア芯材の製造方法。
【化２】
0005895528.tif 000014
【請求項４】
請求項３の製造方法により得られた電子写真現像剤用フェライトキャリア芯材の表面に樹脂を被覆することを特徴とする電子写真現像剤用フェライトキャリアの製造方法。
【請求項５】
請求項２に記載の電子写真現像剤用フェライトキャリアとトナーとからなる電子写真現像剤。
【発明の詳細な説明】
【技術分野】
【０００１】
本発明は、複写機、プリンター等に用いられる二成分系電子写真現像剤に使用される電子写真現像剤用フェライトキャリア芯材、フェライトキャリア及びこれらの製造方法、並びに該フェライトキャリアを用いた電子写真現像剤に関する。
【背景技術】
【０００２】
電子写真現像方法は、現像剤中のトナー粒子を感光体上に形成された静電潜像に付着させて現像する方法であり、この方法で使用される現像剤は、トナー粒子とキャリア粒子からなる二成分系現像剤及びトナー粒子のみを用いる一成分系現像剤に分けられる。
【０００３】
こうした現像剤のうち、トナー粒子とキャリア粒子からなる二成分系現像剤を用いた現像方法としては、古くはカスケード法等が採用されていたが、現在では、マグネットロールを用いる磁気ブラシ法が主流である。
【０００４】
二成分系現像剤において、キャリア粒子は、現像剤が充填されている現像ボックス内において、トナー粒子と共に攪拌されることによって、トナー粒子に所望の電荷を付与し、さらにこのように電荷を帯びたトナー粒子を感光体の表面に搬送して感光体上にトナー像を形成するための担体物質である。マグネットを保持する現像ロール上に残ったキャリア粒子は、この現像ロールから再び現像ボックス内に戻り、新たなトナー粒子と混合・攪拌され、一定期間繰り返して使用される。
【０００５】
二成分系現像剤は、一成分系現像剤とは異なり、キャリア粒子はトナー粒子と混合・攪拌され、トナー粒子を帯電させ、さらに搬送する機能を有しており、現像剤を設計する際の制御性が良い。従って、二成分系現像剤は高画質が要求されるフルカラー現像装置及び画像維持の信頼性、耐久性が要求される高速印刷を行う装置等に適している。
【０００６】
このようにして用いられる二成分系現像剤においては、画像濃度、カブリ、白斑、階調性、解像力等の画像特性が、初期の段階から所定の値を示し、しかもこれらの特性が耐刷期間中に変動せず、安定に維持されることが必要である。これらの特性を安定に維持するためには、二成分系現像剤中に含有されるキャリア粒子の特性が安定していることが必要になる。
【０００７】
二成分系現像剤を形成するキャリア粒子として、従来は、表面を酸化被膜で覆った鉄粉あるいは表面を樹脂で被覆した鉄粉等の鉄粉キャリアが使用されていた。このような鉄粉キャリアは、磁化が高く、導電性も高いことから、ベタ部の再現性のよい画像が得られやすいという利点がある。
【０００８】
しかしながら、このような鉄粉キャリアは真比重が約７．８と重く、また磁化が高すぎることから、現像ボックス中におけるトナー粒子との攪拌・混合により、鉄粉キャリア表面へのトナー構成成分の融着、いわゆるトナースペントが発生しやすくなる。このようなトナースペントの発生により有効なキャリア表面積が減少し、トナー粒子との摩擦帯電能力が低下しやすくなる。
【０００９】
また、樹脂被覆鉄粉キャリアでは、耐久時のストレスにより表面の樹脂が剥離し、高導電性で絶縁破壊電圧が低い芯材（鉄粉）が露出することにより、電荷のリークが生ずることがある。このような電荷のリークにより、感光体上に形成された静電潜像が破壊され、ベタ部にハケスジ等が発生し、均一な画像が得られにくい。これらの理由から、酸化被膜鉄粉及び樹脂被覆鉄粉等の鉄粉キャリアは、現在では使用されなくなってきている。
【００１０】
近年は、鉄粉キャリアに代わって真比重約５．０程度と軽く、また磁化も低いフェライトをキャリアとして用いたり、さらに表面に樹脂を被覆した樹脂コートフェライトキャリアが多く使用されており、現像剤寿命は飛躍的に伸びてきた。
【００１１】
このようなフェライトキャリアの製造方法としては、特許文献１（特開平８−２２１５０号公報）に示されるように、フェライトキャリア原料を所定量混合した後、仮焼、粉砕し、造粒後に焼成を行うのが一般的であり、条件によっては仮焼を省略できる場合もある。
【００１２】
ところで、最近、環境規制が厳しくなり、Ｎｉ、Ｃｕ、Ｚｎ等の金属の使用は避けられるようになってきており、環境規制に適応した金属の使用が求められている。それに伴い、キャリア芯材として用いられるフェライト組成はＣｕ−Ｚｎフェライト、Ｎｉ−ＺｎフェライトからＭｎを用いたＭｎフェライト、Ｍｎ−Ｍｇ−Ｓｒフェライト等に移行している。特許文献１（特開平８−２２１５０号公報）では、一般式（ＭｎＯ）ｘ（ＭｇＯ）ｙ（Ｆｅ２Ｏ３）ｚで示される組成の各酸化物の一部をＳｒＯで置換したフェライトキャリアが記載されており、粒子間の磁化のバラツキを低減することができるとされている。
【００１３】
特許文献２（特開２００７−２７１６６３号公報）には、圧縮破壊強度及び圧縮変化率が一定以上で、形状係数ＳＦ−１が１００〜１２５の電子写真現像剤用フェライトキャリアが記載されており、現像剤に用いたときに現像器内で受けるストレスによる破壊に対する強度に優れ、かつ適度の脆性を有するとされている。
【００１４】
また、特許文献３（特開平９−６０５２号公報）には、リチウム等の１価の金属を含む単元系フェライト又はこれの一部をＭｎで置換した複合系フェライトであって、Ｖ２Ｏ５及びＢｉ２Ｏ３を含有する球状粒子からなる電子写真用フェライトキャリアが記載されており、このような組成により異常結晶粒成長が抑制されるとしている。
【００１５】
これらの特許文献２及び３では、攪拌ストレスを受けても極力破壊されることがないフェライト粒子をキャリアとして用いることが提案されている。これらは、フェライト粒子そのものの機械的強度を高めたものであるが、現像剤に用いたときの経時における強度を維持するのには十分ではない。
【００１６】
一方、特許文献４（特開２００８−２５０４１４号公報）には、マンガンフェライト又はマグネタイトからなる焼成物をキャリアガスを用いて燃焼炎中に分散させて熱処理する等によってキャリア芯材を製造することが記載されている。この特許文献４によれば、キャリア芯材に樹脂被覆して得られた電子現像剤用キャリアは、長時間にわたる攪拌ストレスの影響下でも粒子の割れ・欠けが発生しない上、流動性が良好であると記載されている。
【００１７】
しかし、この特許文献４に記載の焼成方法により得られるキャリア芯材は、機械的ストレスがかかると、高密度で１粒子内に力を発散させる空隙が存在せず、エネルギーが一気に作用するため、キャリア芯材である粒子の割れが発生し、その強度が十分とはいえなかった。
【００１８】
さらには、特許文献５（特開２００８−９６９７５号公報）には、大きな空隙の発生を抑えたフェライト芯材粒子が記載されており、その製造方法の一つとして溶射火炎法が記載され、実施例によれば仮焼成物を粉砕し、溶融状態にして気相中で球形化処理した後、焼成してフェライト化することが記載されている。
【００１９】
この特許文献５では、上記フェライト芯材粒子の表面に樹脂被覆層を設けたフェライトキャリアは、画像の均一性が良好で、キャリアの膜剥がれが少なく、経時の帯電安定性も良好で、トナースペントが少なく、キャリア付着が少ないとされているが、芯材粒子そのものの強度については何らの配慮がなされていない。
【００２０】
特許文献６（特公平６−７２７２号公報）には、フェライト形成用原料である金属酸化物からなる配合物を高温の可燃性ガスと酸素ガスとによって形成される火炎中に通過させてフェライト化するフェライトキャリアの製造方法が記載されている。
【００２１】
特許文献６に記載の製造方法によって、表面の不均一性を改善することにより粒子各部における静電気特性の均一化又は機械的強度の均一化を促進すると共に、従来品よりも一段と優れた流動性、摩擦帯電性、機械的強度をフェライトキャリアに与えるとされているが、長時間にわたる攪拌ストレスの影響下での粒子の割れや欠けを防止するものではない。
【００２２】
特許文献７（特開２０１０−１８１５２４号公報）には、ストロンチウムを含む特定のフェライト組成からなるキャリア芯材が記載されており、一次焼成及び本焼成することでキャリア芯材表面にストロンチウムが移動することがｐＨ標準溶液による溶出量で示されているが、ストロンチウムはキャリア芯材表面に偏析して存在するものであり、キャリア芯材から独立して存在するものではない。
【００２３】
上述したように、経時における攪拌ストレスの影響下における粒子の割れや欠けを有効に防止する提案はなされていない。
【先行技術文献】
【特許文献】
【００２４】
【特許文献１】特開平８−２２１５０号公報
【特許文献２】特開２００７−２７１６６３号公報
【特許文献３】特開平９−６０５２号公報
【特許文献４】特開２００８−２５０２１４号公報
【特許文献５】特開２００８−９６９７５号公報
【特許文献６】特公平６−７２７２号公報
【特許文献７】特開２０１０−１８１５２４号公報
【発明の概要】
【発明が解決しようとする課題】
【００２５】
従って、本発明の目的は、高強度であって、長時間にわたる攪拌ストレスの影響下でも、粒子の割れや欠けの発生を大幅に抑制し、かつ強度に優れ、飛散量が少なく、流動性も良好な電子写真現像剤用フェライトキャリア芯材、フェライトキャリア及び該フェライトキャリアを用いた電子写真現像剤を提供することにある。
【課題を解決するための手段】
【００２６】
本発明者らは、上記のような課題を解決すべく鋭意検討した結果、Ｓｒを含有し、円形度及び真円度が一定範囲にあり、その表面に存在する非磁性粒子中に存在する金属元素量及びＳｒ量が一定範囲にあるフェライト粒子からなるフェライトキャリア芯材が上記課題を解決し、このようなフェライトキャリア芯材は、Ｓｒを含むフェライト原料をバインダーであるポリビニルアルコールの特定量と共に混合した後、造粒、予備焼成し、次いで大気中で溶射し、さらに急冷固化することにより得られることを知見し、本発明に至った。
【００２７】
すなわち、本発明は、Ｓｒを含有するフェライト粒子の表面及び／又は空孔内表面に非磁性微粒子を付着させた電子写真現像剤用フェライトキャリア芯材であって、フェライト粒子として、形状係数ＳＦ−１（円形度）が１００〜１０７、形状係数ＳＦ−２（真円度）が１００〜１１３の下記式（１）の（ＭｎＯ）及び／又は（ＭｇＯ）の一部がＳｒＯで置換され、ＳｒＯの置換量が０．１〜２．５モル％であるＳｒを含有するフェライト粒子であり、該フェライト粒子に対して、該フェライト粒子の表面及び／又は空孔内表面に非磁性微粒子が付着した非磁性微粒子が含む金属元素量が５００〜５０００ｐｐｍであり、該非磁性微粒子が含むＳｒが１〜５００ｐｐｍであることを特徴とする電子写真現像剤用フェライトキャリア芯材。
【化１】
0005895528.tif 000002
【００２８】
また、本発明は、上記フェライトキャリア芯材の表面に樹脂が被覆されている電子写真現像剤用フェライトキャリアを提供するものである。
【００２９】
本発明は、Ｓｒを含むフェライト原料をバインダーと共に混合した後、造粒し、得られた造粒物を６５０〜１２５０℃で予備焼成し、次いで大気中で溶射し、さらに急冷固化する電子写真現像剤用フェライトキャリア芯材の製造方法であって、上記バインダーがポリビニルアルコールであり、上記造粒物に対して固形分換算で０．５〜３．５重量％含有させたものであり、フェライトキャリア芯材の組成が下記式（１）で表され、かつ下記式（１）中の（ＭｎＯ）及び／又は（ＭｇＯ）の一部を置換したＳｒＯの置換量が０．１〜２．５モル％であることを特徴とする電子写真現像剤用フェライトキャリア芯材の製造方法を提供するものである。
【００３０】
【化２】
0005895528.tif 000003
【００３１】
本発明は、上記製造方法により得られた電子写真現像剤用フェライトキャリア芯材の表面に樹脂を被覆することを特徴とする電子写真現像剤用フェライトキャリアの製造方法を提供するものである。
【００３２】
本発明は、上記電子写真現像剤用フェライトキャリアとトナーとからなる電子写真現像剤を提供するものである。
【発明の効果】
【００３３】
本発明に係る電子写真現像剤用フェライトキャリア芯材は、一定の円形度及び真円度を有すると共に、表面に非磁性微粒子及びＳｒ化合物が一定量存在するため、その緩衝効果によって強度に優れ、しかも強度に優れ、飛散量が少なく、流動性も良好である。そして、上記キャリア芯材に樹脂を被覆して得られるフェライトキャリアとトナーとからなる電子写真現像剤は、長時間にわたる攪拌ストレスの影響下でも、フェライト粒子の割れや欠けの発生を大幅に抑制することができる。また、本発明の製造方法によって、上記フェライトキャリア芯材及びフェライトキャリアが工業的規模をもって安定的に製造できる。
【図面の簡単な説明】
【００３４】
【図１】図１は、本発明に係る電子写真現像剤用フェライトキャリア芯材の一例を示す模式図である。
【符号の説明】
【００３５】
１  フェライトキャリア芯材（フェライト粒子）
２  空孔
３  フェライトキャリア芯材の表面及び／又は空孔内表面に付着している非磁性微粒子
【発明を実施するための形態】
【００３６】
以下、本発明を実施するための形態について説明する。
【００３７】
＜本発明に係る電子写真現像剤用フェライトキャリア芯材及びフェライトキャリア＞
本発明に係る電子写真現像剤用フェライトキャリア芯材は、その組成にＳｒを含有する。その組成は特に限定されないが、下記式（１）で表され、かつ下記式（１）中の（ＭｎＯ）及び／又は（ＭｇＯ）の一部がＳｒＯで置換されていることが望ましい。
【００３８】
【化３】
0005895528.tif 000004
【００３９】
このような特定組成のフェライト粒子は、磁化が高く、磁化の均一性がよくバラツキが少ないため、フェライトキャリア芯材として望ましく用いられる。
【００４０】
上記特定組成において、ＳｒＯの置換量は０．１〜２．５モル％であることが望ましい。ＳｒＯの置換量が０．１モル％未満では、低磁化粒子の発生を抑制に寄与するマグネトプランバイト型フェライト（ＳｒＯ）・６（Ｆｅ２Ｏ３）及びＳｒａＦｅｂＯｃ（但し、ａ≧２、ａ＋ｂ≦ｃ≦ａ＋１．５ｂ）に代表される立方晶でペロブスカイト型の結晶構造を持ったストロンチウムフェライトの前駆体の生成量が少なく、結果として低磁性粒子が発生する。ＳｒＯの置換量が２．５モル％より大きい場合には、残留磁化や保磁力が高くなり、キャリアとした際の流動性が悪くなるためトナーとの混合性が悪くなるため好ましくない。
【００４１】
本発明に係る電子写真現像剤用フェライトキャリア芯材は、形状係数ＳＦ−１（円形度）が１００〜１０７である。形状係数ＳＦ−１がこの範囲にあることによって、流動性が良好であり、攪拌ストレスを受けにくい。形状係数ＳＦ−１が１０７を超えると、球形から変形した歪な形状が存在することを意味しており、流動性を損なう。攪拌連続により現像機内で形状係数ＳＦ−１の大きい粒子が局所的に存在することになり、キャリア化した際、仕込トナー量に対するトナー濃度が付与されない不具合が生じる。
【００４２】
この形状係数ＳＦ−１は、日本電子社製ＪＳＭ−６０６０Ａを用い、加速電圧は２０ｋＶとし、フェライト粒子をＳＥＭで４５０倍視野にて、フェライト粒子が重ならないように分散させて撮影し、その画像情報を、インターフェースを介してメディアサイバネティクス社製画像解析ソフト(Ｉｍａｇｅ−Ｐｒｏ  ＰＬＵＳ)に導入して解析を行い、Ａｒｅａ（面積）及びフェレ径（最大）を求め、下記式より算出し得られた値である。フェライト粒子の形状係数ＳＦ−２の形状が球形に近いほど１００に近い値となり、数値が大きいほど不定形となる。形状指数ＳＦ−１は、１粒子毎に算出し、１００粒子の平均値をそのフェライトキャリア芯材（フェライト粒子）の形状指数ＳＦ−１とした。
【００４３】
【数１】
0005895528.tif 000005
【００４４】
本発明に係る電子写真現像剤用フェライトキャリア芯材は、形状係数ＳＦ−２（真円度）が１００〜１１３である。形状係数ＳＦ−２がこの範囲にあることによって、表面の凹凸が少なく、流動性が良好であり、攪拌ストレスを受けにくい。形状係数ＳＦ−２が１１３を超えると、表面の凹凸が大きいことを意味しており、ＳＦ−２の大きい粒子同士で凹凸が引っ掛るため、流動性を損なう。攪拌連続により現像機内で形状係数ＳＦ−２の大きい粒子が局所的に存在することになり、キャリア化した際、仕込トナー量に対するトナー濃度が付与されない不具合が生じる。
【００４５】
形状係数ＳＦ−２は、セイシン企業社製粒度・形状分布測定器ＰＩＴＡ−１を用いてフェライト粒子３０００個を観察し、装置付属のソフトウエアＩｍａｇｅＡｎａｌｙｓｉｓを用いてＳ（投影面積）及びＬ（投影周囲長）を求め、下記式より算出し得られた値である。フェライト粒子の形状が球形に近いほど１００に近い値となる。
なお、サンプル液は分散媒として粘度０．５Ｐａ・ｓのキサンタンガム水溶液を調製し、その中にキサンタンガム水溶液３０ｃｃにフェライト粒子０．１ｇを分散させてものを用いた。このように分散媒の粘度を適正にあわすことでフェライト粒子が分散媒中で分散したままの状態を保つことが出来、測定をスムーズに行なうことが出来る。さらに測定条件は（対物）レンズの倍率は１０倍、フィルタはＮＤ４×２、キャリア液１及びキャリア液２は粘度０．５Ｐａ・ｓのキサンタンガム水溶液を使用し、その流量はいずれも１０μｌ／ｓｅｃ、サンプル液流量０．０８μｌ／ｓｅｃとした。
【００４６】
【数２】
0005895528.tif 000006
【００４７】
図１に示されるように、本発明に係る電子写真現像剤用フェライト粒子（フェライトキャリア芯材）１は、フェライトキャリア芯材の表面や空孔２の表面（以下、表面と総称する）に付着している非磁性微粒子３が存在する。本発明では、電子写真現像剤用フェライト粒子の表面に付着している非磁性微粒子３に含まれる金属元素が、フェライト粒子に対して５００〜５０００ｐｐｍ含まれるようにしたものである。フェライト粒子の表面に上記範囲の金属元素が存在する非磁性微粒子が付着することにより、非磁性微粒子が緩衝材としての機能を発揮し、長時間にわたる攪拌ストレスの影響下でも、フェライト粒子の割れ・欠けが発生するのを防止できる。当該金属元素の存在量が５００ｐｐｍ未満の場合には、フェライトキャリア芯材の表面存在する絶対量が少ないため、機械的ストレスがかかるとき、緩衝材として作用することができず、フェライト粒子の割れあるいは欠けが多く発生する。当該金属元素の存在量が５０００ｐｐｍより多いと、フェライトキャリア芯材表面及び／又は空孔内部表面に存在する絶対量が多くなるため、芯材の磁力が相対的に小さくなり、マグネットローラー上の磁力あるいは攪拌に伴う遠心力に耐え切れなくなり、飛散量が多くなる。
【００４８】
これらの電子写真現像剤用フェライト粒子の表面に存在する非磁性微粒子としては、フェライト粒子のフェライト組成を形成する金属元素の酸化物や複合酸化物が挙げられ、金属元素としては、Ｆｅ、Ｍｎ、Ｍｇ、Ｓｒ等が挙げられる。
【００４９】
本発明に係る電子写真現像剤用フェライト粒子は、該フェライト粒子に対して該非磁性微粒子が含むＳｒが１〜５００ｐｐｍとなっている。この範囲において、フェライト粒子の組成は、均一に化学量論比が保たれていることを表しており、１粒子内の組成バラツキが極めて少なく、理想的なフェライト特性が得られる。当該Ｓｒの存在量が１ｐｐｍ未満では、不可避不純物の範囲であり、意図的に存在されるものではない。当該Ｓｒの存在量が５００ｐｐｍより多いと、溶射焼成後のフェライトキャリア芯材は急速冷却され、１粒子内の組成バラツキが極めて少ないままフェライト化されるが、外気との接触が大きいフェライトキャリア芯材表面から冷却されるため、フェライトキャリア芯材表面部位からの特定金属元素、つまりストロンチウムの移動が微少に発生する。よって、磁化あるいは抵抗等のフェライト特性を損なう程の組成変動は起こり得ないが、フェライトキャリア芯材表面における組成バラツキが出てくるため、粒子全体に衝撃ストレスを緩和することができず、粒子割れあるいは欠けが発生する。また、比較的モース硬度の低いストロンチウム成分が、局所的にフェライトキャリア芯材表面に点在することになり、そこを拠点に粒子への衝撃ストレスが一気に作用し、粒子割れあるいは欠けが発生する要因ともなる。
【００５０】
（非磁性微粒子中の金属元素量及びＳｒ量の測定）
これら電子写真現像剤用フェライトキャリア芯材の表面に存在する金属元素量及びＳｒ量は、次のようにして測定される。すなわち、２００ｍｌビーカー中に電子写真現像剤用フェライトキャリア芯材１０ｇをメタノール１００ｍｌに加え、１２０秒間超音波処理後、１５秒間静置し、異方性フェライト磁石（表面磁束密度７２５ガウス、サイズ（ｍｍ）：直径５０×高さ１０、磁石の重さ（ｇ）：９６）を用いて上澄み液を分離した。上澄み液の溶剤を留去し非磁性微粒子の金属元素を含む残渣を得て、これをシリカゲルの入ったデシケーター中にて２４ｈｒ乾燥後、残渣重量を秤量した。秤量した残渣重量をフェライト粒子１０ｇで除して１００をかけることにより、フェライト粒子重量を１００重量％としたときのフェライトキャリア芯材（フェライト粒子）表面及び／又は空孔内部表面に付着している非磁性微粒子の金属元素量（重量％：１ｐｐｍは０．０００１重量％）を算出した。また、非磁性微粒子の残渣のＳＥＭ像を観測しながらＥＤＳ測定で定量分析を行い、非磁性微粒子の残渣全量を１００重量％としたときのストロンチウムの重量％を測定し、これに前記金属元素量（重量％）を乗じることにより、フェライト粒子を１００重量％としたときの非磁性微粒子に含まれるストロンチウム量（重量％：１ｐｐｍは０．０００１重量％）を算出した。
【００５１】
上記測定における処理装置及び処理条件は下記の通りである。
１．超音波処理
超音波処理装置名；ＵＬＴＲＡＳＯＮＩＣ  ＨＯＭＯＧＥＮＩＺＥＲ（ＵＨ−１５０モデル）、（株）エスエムテー社製
振動子接続部品；標準ホーン（ＨＯ−１２）及び先端チップ（ＳＴ−１２）を用い、専用スタンドにより、土台に対して振動子を垂直に組み立てる。
処理条件；処理中のパワーモニターメーター値：０．２、パルサーボリューム：定常、パワーコントローラー：４、タイマー設定スイッチ：１２０ｓｅｃ
２．ＳＥＭ像測定
ＳＥＭ像装置；ＪＳＭ−６０６０Ａ、ＪＥＯＬ社製
測定条件；加速電圧２０ＫＶ、倍率×１００にてＳＥＭ分析
３．ＥＤＳ測定
ＥＤＳ測定装置；ＥＸ−２３０００ＢＵ、ＪＥＯＬ社製
測定条件；試料表面の必要な元素マッピング（例えば鉄、マンガン、マグネシウム、ストロンチウム）収集を行ない、Ｘ線スペクトルを得た。得られたスペクトルピークから、金属の元素量（質量百分率）を測定して求めた。
【００５２】
本発明に係る電子写真現像剤用フェライトキャリア芯材は、強度が６．０以下であることが望ましく、４．０以下がさらに望ましい。強度が６．０以下の場合には、強度が高いことを示し、攪拌ストレスによる割れ・欠けが少ない。強度が６．０を超える場合には、非磁性微粒子中の金属元素の存在量及びＳｒの存在量が少ないため強度不足であり、攪拌ストレスによる割れ・欠けが非常に多い。また、キャリア化した際、耐刷による攪拌ストレスにより発生した割れ・欠け部分から、未コート部分の芯材面が露出し、印加電圧によりキャリア付着が発生する可能性がある。この強度は下記により測定される。
【００５３】
（強度）
サンプルミルＳＡＭ（奈良機械製作所社製）に試料１００ｇを投入し、標準ローターを用いて１６０００ｒｐｍ設定下、１０秒間破砕処理を行なった。破砕未処理の試料と破砕処理後の試料をそれぞれ４００ｍｇ用意し、ブローオフ粉体帯電量装置ＴＢ−２００（東芝ケミカル社製）を用いてブローオフにより７９５Ｍｅｓｈ網を通過した数量を測定した。このときブローオフ条件は、ブロー圧（Ｎ２ガス）は０．５ｋｇ／ｃｍ２、ブロー時間は３０秒とした。測定終了後、下記式より、破砕未処理の微粉量と破砕処理後の微粉量をそれぞれ算出した。
【００５４】
【数３】
0005895528.tif 000007
【００５５】
上記により得られた破砕処理後の試料の微粉量から、破砕処理前の試料の微粉量を差し引いた値を強度とする。
【００５６】
【数４】
0005895528.tif 000008
【００５７】
本発明に係る電子写真現像剤用フェライトキャリア芯材は、流動度が３８ｓｅｃ／５０ｇ以下であることが望ましく、さらに望ましくは３５ｓｅｃ／５０ｇ以下である。流動度が３８ｓｅｃ／５０ｇ以下では、流動性が非常に高いことを示す。キャリア化しても流動性は維持され、トナーとの混合性が良好である。耐刷によりトナーが新たに追加供給されても、トナーとの混合性が高く、比較的短期間に補給トナーが帯電するため、現像剤容器内におけるトナー濃度は、場所によらず安定して常に一定に保たれる。流動度が３８ｓｅｃ／５０ｇを超えると、流動性が不足していることを示す。キャリア化しても、トナーとの混合性が悪い。耐刷によりトナーが新たに追加供給された場合、トナーとの混合性が悪く補給トナーが帯電できずに、現像剤容器内において未帯電トナーが壁面・角に追いやられてしまうために、トナー濃度のムラが生じ、仕込みトナー量通りのトナー濃度が得られない。この流動度は下記により測定される。
【００５８】
（流動度）
ＪＩＳ  Ｚ  ２５０２「金属粉の流動度試験方法」に準拠して行われ、試料（フェライトキャリア芯材）５０ｇをオリフィス孔径２．６３ｍｍのロートに注ぎ、流下する時間（秒）を測定する。
【００５９】
本発明に係る電子写真現像剤用フェライトキャリア芯材は、レーザー回折式粒度分布測定装置により測定される平均粒径が好ましくは１５〜１２０μｍ、より好ましくは１５〜８０μｍ、最も好ましくは１５〜６０μｍである。体積平均粒径が１５μｍ未満であると、キャリア付着が発生しやすくなるため好ましくない。体積平均粒径が１２０μｍを超えると、画質が劣化しやすくなり、好ましくない。この体積平均粒径は、下記によって測定される。
【００６０】
（体積平均粒径）
装置として日機装株式会社製マイクロトラック粒度分析計（Ｍｏｄｅｌ９３２０−Ｘ１００）を用いた。分散媒には水を用いた。
【００６１】
本発明に係る電子写真現像剤用フェライトキャリア芯材は、飛散量が１．０ｍｇ以下であることが望ましく、０．５ｍｇ以下であることがさらに望ましい。飛散量が１．０ｍｇ以下であることによって、キャリア化した際も、画像上でのキャリア付着が少ない。飛散量が１．０ｍｇを超えると、キャリア化した際も、画像上でのキャリア付着が多くなる。この飛散量は下記により測定される。
【００６２】
（飛散量）
ここでいう飛散量とは、キャリア芯材のキャリア飛散は、直径５０ｍｍ、表面磁力１０００Ｇａｕｓｓの磁気ドラムに実施例及び比較例で得られたキャリア芯材を５００g充填し、２７０ｒｐｍで３０分間回転させた後、飛散した粒子を回収し、その重量を測定することで行った。
【００６３】
本発明により得られるフェライトキャリア芯材の見掛け密度は、好ましく２.８０ｇ／ｃｍ３未満、さらに好ましくは２．３０〜２．８０ｇ／ｃｍ３である。見掛け密度が２．８０ｇ／ｃｍ３を超えるものは、実質製造不可能である。２．３０ｇ／ｃｍ３未満だと、球形度が不十分であるか、あるいは芯材内部の緻密性に伴う芯材強度に問題があると考えられ、好ましくない。ここでいう見掛け密度は、下記の方法により測定される。
【００６４】
［見掛け密度］
ＪＩＳ  Ｚ  ２５０４に準拠して測定した。詳細は下記の通りである。
１．装置
粉末見掛け密度計は漏斗、コップ、漏斗支持器、支持棒及び支持台から構成されるものを用いる。天秤は、秤量２００ｇで感量５０ｍｇのものを用いる。
２．測定方法
（１）試料は、少なくとも１５０ｇ以上とする。
（２）試料は孔径２．５＋０．２／−０ｍｍのオリフィスを持つ漏斗に注ぎ流れ出た試料が、コップ一杯になってあふれ出るまで流し込む。
（３）あふれ始めたら直ちに試料の流入をやめ、振動を与えないようにコップの上に盛り上がった試料をへらでコップの上端に沿って平らにかきとる。
（４）コップの側面を軽く叩いて、試料を沈ませコップの外側に付着した試料を除去して、コップ内の試料の重量を０．０５ｇの精度で秤量する。
３．計算
前項２−（４）で得られた測定値に０．０４を乗じた数値をＪＩＳ−Ｚ８４０１（数値の丸め方）によって小数点以下第２位に丸め、「ｇ／ｃｍ３」の単位の見掛け密度とする。
【００６５】
本発明に係る電子写真現像剤用フェライトキャリア芯材は、必要に応じて表面が酸化処理される。この表面酸化処理によって形成される酸化処理被膜の厚さは、０．１ｎｍ〜５μｍであることが好ましい。０．１ｎｍ未満であると、酸化被膜層の効果が小さく、５μｍを超えると、磁化が低下したり、高抵抗になりすぎるため、現像能力が低下する等の不具合が発生し易くなる。また、必要に応じて、酸化処理の前に還元を行ってもよい。酸化皮膜の厚さは酸化皮膜が形成されていることが確認できる程度の高倍率のＳＥＭ写真から測定することが出来る。なお、酸化皮膜はフェライトキャリア芯材表面に均一で形成されていても良いし、部分的に酸化皮膜形成されていても良い。
【００６６】
本発明に係る電子写真現像剤用フェライトキャリアは、上記フェライトキャリア芯材の表面が樹脂で被覆されている。
【００６７】
本発明に係る電子写真現像剤用フェライトキャリアは、樹脂被覆量が、フェライトキャリア芯材に対して０．１〜１０重量％が望ましい。被覆量が０．０１重量％未満ではキャリア表面に均一な被覆層を形成することが難しく、また１０重量％を超えるとキャリア同士の凝集が発生してしまい、歩留まり低下等の生産性の低下と共に、実機内での流動性あるいは帯電量等の現像剤特性変動の原因となる。
【００６８】
ここに用いられる被覆樹脂は、組み合わせるトナー、使用される環境等によって適宜選択できる。その種類は特に限定されないが、例えば、フッ素樹脂、アクリル樹脂、エポキシ樹脂、ポリアミド樹脂、ポリアミドイミド樹脂、ポリエステル樹脂、不飽和ポリエステル樹脂、尿素樹脂、メラミン樹脂、アルキッド樹脂、フェノール樹脂、フッ素アクリル樹脂、アクリル−スチレン樹脂、シリコーン樹脂、あるいはアクリル樹脂、ポリエステル樹脂、エポキシ樹脂、ポリアミド樹脂、ポリアミドイミド樹脂、アルキッド樹脂、ウレタン樹脂、フッ素樹脂等の各樹脂で変性した変性シリコーン樹脂等が挙げられる。本発明では、アクリル樹脂、シリコーン樹脂又は変性シリコーン樹脂が最も好ましく用いられる。
【００６９】
またキャリアの電気抵抗や帯電量、帯電速度をコントロールすることを目的に、被覆樹脂中に導電剤を添加することができる。導電剤はそれ自身の持つ電気抵抗が低いことから、添加量が多すぎると急激な電荷リークを引き起こしやすい。従って、添加量としては、被覆樹脂の固形分に対し０．２５〜２０．０重量％であり、好ましくは０．５〜１５．０重量％、特に好ましくは１．０〜１０．０重量％である。導電剤としては、導電性カーボンや酸化チタン、酸化スズ等の酸化物、各種の有機系導電剤が挙げられる。
【００７０】
また、上記被覆樹脂中には、帯電制御剤を含有させることができる。帯電制御剤の例としては、トナー用に一般的に用いられる各種の帯電制御剤や、各種シランカップリング剤が挙げられる。これは被覆層の形成によって芯材露出面積を比較的小さくなるように制御した場合、帯電付与能力が低下することがあるが、各種の帯電制御剤やシランカップリング剤を添加することにより、コントロールできるためである。使用できる帯電制御剤やカップリング剤の種類は特に限定されないが、ニグロシン系染料、４級アンモニウム塩、有機金属錯体、含金属モノアゾ染料等の帯電制御剤、アミノシランカップリング剤やフッ素系シランカップリング剤等が好ましい。
【００７１】
＜本発明に係る電子写真現像剤用フェライトキャリア芯材及びフェライトキャリアの製造方法＞
次に、本発明に係る電子写真現像剤用フェライトキャリア芯材及びフェライトキャリアの製造方法について説明する。
【００７２】
本発明に係る電子写真現像剤用フェライトキャリア芯材の製造方法は、Ｓｒを含むフェライト原料をバインダーと共に混合した後、造粒し、得られた造粒物を６５０〜１２５０℃で予備焼成し、次いで大気中で溶射し、さらに急冷固化する。
【００７３】
フェライト原料をバインダーと共に粉砕、混合後、造粒して造粒物を調製する方法は、特に制限はなく、従来公知の方法が採用することができ、乾式による方法を用いても湿式による方法を用いてもよい。例えば原料として鉄化合物、Ｍｎ化合物、Ｍｇ化合物及びＳｒ化合物を混合し、さらにバインダー、さらに必要に応じてカーボンブラック等を添加し、造粒して造粒物を調製する。
【００７４】
本発明の製造方法では、バインダーとしてポリビニルアルコールを用い、調製される造粒物に対して固形分換算で０．５〜３．５重量％含有される。ポリビニルアルコール等のバインダーは、本来は造粒物の形状を維持させるための結着剤として作用する。電気炉焼成においては、バインダーは０．３重量％程度であれば結着剤として充分量である。上記した特許文献６では、溶射焼成後、急速冷却において、フェライトキャリア芯材外部から内部に空孔移動するとされているが、フェライト化を助長させる還元剤として顕著に作用するポリビニルアルコールを過剰に含有させることでその空孔移動は防止できる。すなわち、造粒物中への過剰のポリビニルアルコールを含有させることにより、後述する予備焼成にてフェライト化が促進されるため既に密度が高くなり、溶射後も高密度及び高流動性が得られ、溶射により突発的に発生する空孔はなく、粒子バラツキが抑えられるので、特許文献６に記載されているような溶射後の再焼成が必要ない。また、予備焼成後も粒子内部にポリビニルアルコールが残存し、溶射中に内部から外部に分解ガスが放出されるため、特許文献６のようなフェライトキャリア芯材外部から内部への空孔移動も抑制される。
【００７５】
造粒物中へのポリビニルアルコールの含有量が０．５重量％未満では、予備焼成段階で充分なフェライト化が促進されない結果、溶射後に空孔が残存し密度及び流動性が不十分である。また、溶射処理においては、造粒物の結着強度が脆く、粒子破壊が発生し、所望の粒度が得られない。さらにポリビニルアルコールの含有量が３．５重量％以上では、予備焼成後、残存したポリビニルアルコールが多すぎて溶射焼成時に突沸する。また、突沸に関与しないポリビニルアルコールは、気化あるいは分解することなく焼成物中に残留してしまう。更に、溶射時に突沸したガスが中空部を形成してしまうため、所望の粒子密度が得られない。場合によっては、中空部を形成するガスが過剰となり中空部が大きくなり過ぎる結果、粒子が破壊され、所望の粒度あるいは形状までもが得られなくなる。
【００７６】
本発明の製造方法では、得られた造粒物を予備焼成する。予備焼成は６５０〜１２５０℃で行われ、この温度範囲でフェライト化が進行し、また微粉の発生が適宜調整される。予備焼成温度が６５０℃未満では、フェライト化が進行しておらずフェライト原料が軟らかい、あるいは空隙が多いことを意味し、大気中に溶射する前に原料供給設備の機械的強度あるいは火炎噴出力に耐えきれず割れるため所望の粒度分布が得られず、フェライトキャリア芯材表面に存在する微粉量が多量に発生する。また、予備焼成温度が１２５０℃より高いと、フェライト原料の大部分がフェライト化しており原料が硬いため、大気中に溶射する前に原料供給設備の機械的強度あるいは火炎噴出力による微粉が発生しにくく、緩衝材がないことになる。その結果、フェライト粒子の割れあるいは欠けが発生する。
【００７７】
次に、予備焼成して得られた焼成物を大気中で溶射し、急冷固化してフェライトキャリア芯材を得る。
【００７８】
溶射には可燃性ガス燃焼炎として燃焼ガスと酸素が用いられ、燃焼ガスと酸素の容量比は１：３．５〜６．０である。燃焼ガスに対する酸素の割合が３．５未満では、溶融が充分でなく、燃焼ガスに対する酸素の割合が６．０を超えると、フェライト化が困難となる。例えば燃焼ガス１０Ｎｍ３／ｈｒに対して酸素ガス３５〜６５Ｎｍ３／ｈｒの割合で用いられる。
【００７９】
上記溶射に用いられる燃焼ガスとしては、プロパンガス、プロピレンガス、アセチレンガス等が用いられるが、特にプロパンガスが好適に用いられる。造粒物流速は２０〜６０ｍ／ｓｅｃが好ましい。ここにおいて、溶射に用いられるバーナーのフレーム温度を２０００〜３５００℃、フレーム通過時間を１０秒以内とすることが望ましい。
【００８０】
従来のフェライト化する焼成温度は１０００〜１５００℃であるのに対し、溶射温度は２０００〜３５００℃に達する。溶射焼成では、高温かつ瞬時の工程であり、フェライト化反応が均一に進行し易く、フェライト粒子中の偏析あるいは特定金属成分の蒸発分離が少ない。よって、焼成時に微粉が発生しても、その微粉は特定金属成分が多くなることはないので、本来の組成比が保たれる。また、攪拌ストレスを軽減するためには、高流動性であることが望ましいが、表面の非磁性微粒子中の金属元素及びＳｒの存在量を調整することにより、粒子に作用する力が緩和され、長時間にわたる攪拌ストレスの影響下でも、粒子の割れ・欠けが発生しない。溶射焼成により得られるフェライト粒子は、非常に形状係数ＳＦ−１が良好なため、流動性が良好である。
【００８１】
このように溶射して得られた粒子は、大気中又は水中に投入され、急冷凝固される。その後、回収、乾燥及び分級を行ってフェライトキャリア芯材を得る。分級方法としては、既存の風力分級、メッシュ濾過法、沈降法等を用いて所望の粒径に粒度調整する。
【００８２】
その後、必要に応じて、表面を低温加熱することで酸化被膜処理を施し、電気抵抗調整を行うことができる。酸化被膜処理は、一般的なロータリー式電気炉、バッチ式電気炉等を用い、例えば、３００〜８００℃で熱処理を行う。酸化皮膜を均一に芯材粒子に形成させるためにはロータリー式電気炉を用いることが好ましい。
【００８３】
本発明に係る製造方法では、上記フェライトキャリア芯材の表面を樹脂により被覆することにより樹脂を被覆したフェライトキャリアを得る。キャリア特性、特に帯電量を始めとする電気特性はキャリア表面に存在する材料や性状に影響されることが多い。従って、適当な樹脂を表面被覆することによって、所望とするキャリア特性を精度良く調整することができる。被覆する方法としては、公知の方法、例えば刷毛塗り法、乾式法、流動床によるスプレードライ方式、ロータリードライ方式、万能攪拌機による液浸乾燥法等により被覆することができる。被覆率を向上させるためには、流動床による方法が好ましい。樹脂被覆後、焼き付けする場合には、外部加熱方式又は内部加熱方式のいずれでもよく、例えば固定式又は流動式電気炉、ロータリー式電気炉、バーナー炉でもよく、もしくはマイクロウェーブによる焼き付けでもよい。ＵＶ硬化樹脂を用いる場合は、ＵＶ加熱器を用いる。焼き付けの温度は使用する樹脂により異なるが、融点又はガラス転移点以上の温度は必要であり、熱硬化性樹脂又は縮合架橋型樹脂等では、充分硬化が進む温度まで上げる必要がある。
【００８４】
＜本発明に係る電子写真用現像剤＞
次に、本発明に係る電子写真用現像剤について説明する。
本発明に係る電子写真現像剤は、上述した電子写真現像剤用フェライトキャリアとトナーとからなるものである。
【００８５】
本発明の電子写真現像剤を構成するトナー粒子には、粉砕法によって製造される粉砕トナー粒子と、重合法により製造される重合トナー粒子とがある。本発明ではいずれの方法により得られたトナー粒子も使用することができる。
【００８６】
粉砕トナー粒子は、例えば、結着樹脂、荷電制御剤、着色剤をヘンシェルミキサー等の混合機で充分に混合し、次いで、二軸押出機等で溶融混練し、冷却後、粉砕、分級し、外添剤を添加後、ミキサー等で混合することにより得ることができる。
【００８７】
粉砕トナー粒子を構成する結着樹脂としては特に限定されるものではないが、ポリスチレン、クロロポリスチレン、スチレン−クロロスチレン共重合体、スチレン−アクリル酸エステル共重合体、スチレン−メタクリル酸共重合体、更にはロジン変性マレイン酸樹脂、エポキシ樹脂、ポリエステル樹脂及びポリウレタン樹脂等を挙げることができる。これらは単独又は混合して用いられる。
【００８８】
荷電制御剤としては、任意のものを用いることができる。例えば正荷電性トナー用としては、ニグロシン系染料及び４級アンモニウム塩等を挙げることができ、また、負荷電性トナー用としては、含金属モノアゾ染料等を挙げることができる。
【００８９】
着色剤（色材）としては、従来より知られている染料、顔料が使用可能である。例えば、カーボンブラック、フタロシアニンブルー、パーマネントレッド、クロムイエロー、フタロシアニングリーン等を使用することができる。その他、トナーの流動性、耐凝集性向上のためのシリカ粉体、チタニア等のような外添剤をトナー粒子に応じて加えることができる。
【００９０】
重合トナー粒子は、懸濁重合法、乳化重合法、乳化凝集法、エステル伸長重合法、相転乳化法といった公知の方法で製造されるトナー粒子である。このような重合法トナー粒子は、例えば、界面活性剤を用いて着色剤を水中に分散させた着色分散液と、重合性単量体、界面活性剤及び重合開始剤を水性媒体中で混合攪拌し、重合性単量体を水性媒体中に乳化分散させて、攪拌、混合しながら重合させた後、塩析剤を加えて重合体粒子を塩析させる。塩析によって得られた粒子を、濾過、洗浄、乾燥させることにより、重合トナー粒子を得ることができる。その後、必要により乾燥されたトナー粒子に機能付与のため外添剤を添加することもできる。
【００９１】
更に、この重合トナー粒子を製造するに際しては、重合性単量体、界面活性剤、重合開始剤、着色剤以外に、定着性改良剤、帯電制御剤を配合することができ、これらにより得られた重合トナー粒子の諸特性を制御、改善することができる。また、水性媒体への重合性単量体の分散性を改善するとともに、得られる重合体の分子量を調整するために連鎖移動剤を用いることができる。
【００９２】
上記重合トナー粒子の製造に使用される重合性単量体に特に限定はないが、例えば、スチレン及びその誘導体、エチレン、プロピレン等のエチレン不飽和モノオレフィン類、塩化ビニル等のハロゲン化ビニル類、酢酸ビニル等のビニルエステル類、アクリル酸メチル、アクリル酸エチル、メタクリル酸メチル、メタクリル酸エチル、メタクリル酸２−エチルヘキシル、アクリル酸ジメチルアミノエステル及びメタクリル酸ジエチルアミノエステル等のα−メチレン脂肪族モノカルボン酸エステル類等を挙げることができる。
【００９３】
上記重合トナー粒子の調製の際に使用される着色剤（色材）としては、従来から知られている染料、顔料が使用可能である。例えば、カーボンブラック、フタロシアニンブルー、パーマネントレッド、クロムイエロー及びフタロシアニングリーン等を使用することができる。また、これらの着色剤はシランカップリング剤やチタンカップリング剤等を用いてその表面が改質されていてもよい。
【００９４】
上記重合トナー粒子の製造に使用される界面活性剤としては、アニオン系界面活性剤、カチオン系界面活性剤、両イオン性界面活性剤及びノニオン系界面活性剤を使用することができる。
【００９５】
ここで、アニオン系界面活性剤としては、オレイン酸ナトリウム、ヒマシ油等の脂肪酸塩、ラウリル硫酸ナトリウム、ラウリル硫酸アンモニウム等のアルキル硫酸エステル、ドデシルベンゼンスルホン酸ナトリウム等のアルキルベンゼンスルホン酸塩、アルキルナフタレンスルホン酸塩、アルキルリン酸エステル塩、ナフタレンスルホン酸ホルマリン縮合物、ポリオキシエチレンアルキル硫酸エステル塩等を挙げることができる。また、ノニオン性界面活性剤としては、ポリオキシエチレンアルキルエーテル、ポリオキシエチレン脂肪酸エステル、ソルビタン脂肪酸エステル、ポリオキシエチレンアルキルアミン、グリセリン、脂肪酸エステル、オキシエチレン−オキシプロピレンブロックポリマー等を挙げることができる。更に、カチオン系界面活性剤としては、ラウリルアミンアセテート等のアルキルアミン塩、ラウリルトリメチルアンモニウムクロライド、ステアリルトリメチルアンモニウムクロライド等の第４級アンモニウム塩等を挙げることができる。また、両イオン性界面活性剤としては、アミノカルボン酸塩、アルキルアミノ酸等を挙げることができる。
【００９６】
上記のような界面活性剤は、重合性単量体に対して、通常は０．０１〜１０重量％の範囲内の量で使用することができる。このような界面活性剤は、単量体の分散安定性に影響を与えるとともに、得られた重合トナー粒子の環境依存性にも影響を及ぼす。上記範囲内の量で使用することは単量体の分散安定性の確保と重合トナー粒子の環境依存性を低減する観点から好ましい。
【００９７】
重合トナー粒子の製造には、通常は重合開始剤を使用する。重合開始剤には、水溶性重合開始剤と油溶性重合開始剤とがあり、本発明ではいずれをも使用することができる。本発明で使用することができる水溶性重合開始剤としては、例えば、過硫酸カリウム、過硫酸アンモニウム等の過硫酸塩、水溶性パーオキサイド化合物を挙げることができ、また、油溶性重合開始剤としては、例えば、アゾビスイソブチロニトリル等のアゾ系化合物、油溶性パーオキサイド化合物を挙げることができる。
【００９８】
また、本発明において連鎖移動剤を使用する場合には、この連鎖移動剤としては、例えば、オクチルメルカプタン、ドデシルメルカプタン、ｔｅｒｔ−ドデシルメルカプタン等のメルカプタン類、四臭化炭素等を挙げることができる。
【００９９】
更に、本発明で使用する重合トナー粒子が、定着性改善剤を含む場合、この定着性改良剤としては、カルナバワックス等の天然ワックス、ポリプロピレン、ポリエチレン等のオレフィン系ワックス等を使用することができる。
【０１００】
また、本発明で使用する重合トナー粒子が、帯電制御剤を含有する場合、使用する帯電制御剤に特に制限はなく、ニグロシン系染料、４級アンモニウム塩、有機金属錯体、含金属モノアゾ染料等を使用することができる。
【０１０１】
また、重合トナー粒子の流動性向上等のために使用される外添剤としては、シリカ、酸化チタン、チタン酸バリウム、フッ素樹脂微粒子、アクリル樹脂微粒子等を挙げることができ、これらは単独であるいは組み合わせて使用することができる。
【０１０２】
更に、水性媒体から重合粒子を分離するために使用される塩析剤としては、硫酸マグネシウム、硫酸アルミニウム、塩化バリウム、塩化マグネシウム、塩化カルシウム、塩化ナトリウム等の金属塩を挙げることができる。
【０１０３】
上記のようにして製造されたトナー粒子の体積平均粒径は、２〜１５μｍ、好ましくは３〜１０μｍの範囲内にあり、重合トナー粒子の方が粉砕トナー粒子よりも、粒子の均一性が高い。トナー粒子が２μｍよりも小さくなると、帯電能力が低下しかぶりやトナー飛散を引き起こしやすく、１５μｍを超えると、画質が劣化する原因となる。
【０１０４】
上記のように製造されたキャリアとトナーとを混合し、電子写真現像剤を得ることができる。キャリアとトナーの混合比、即ちトナー濃度は、３〜１５重量％に設定することが好ましい。３重量％未満であると所望の画像濃度が得にくく、１５重量％を超えると、トナー飛散やかぶりが発生しやすくなる。
【０１０５】
本発明に係る電子写真現像剤は、補給用現像剤として用いることもできる。この際のキャリアとトナーの混合比、即ちトナー濃度は１００〜３０００重量％に設定することが好ましい。
【０１０６】
上記のように調製された本発明に係る電子写真現像剤は、有機光導電体層を有する潜像保持体に形成されている静電潜像を、バイアス電界を付与しながら、トナー及びキャリアを有する二成分現像剤の磁気ブラシによって反転現像する現像方式を用いたデジタル方式のコピー機、プリンター、ＦＡＸ、印刷機等に使用することができる。また、磁気ブラシから静電潜像側に現像バイアスを印加する際に、ＤＣバイアスにＡＣバイアスを重畳する方法である交番電界を用いるフルカラー機等にも適用可能である。
【０１０７】
以下、実施例等に基づき本発明を具体的に説明する。
【実施例】
【０１０８】
［実施例１］
ＭｎＯを３９．６モル％、ＭｇＯを９．６モル％、Ｆｅ２Ｏ３を５０モル％及びＳｒＯを０．８モル％になるようにフェライトキャリア原料を秤量し、水とポリカルボン酸系分散剤、ポリエーテル系消泡剤、バインダーとしてのポリビニルアルコール（１０％溶液）を加え、湿式のメディアミル（横型ビーズミル、１ｍｍ径のジルコニアビーズ）を用いて６時間粉砕した。スプレードライヤーにて、溶射焼成後の体積平均粒径が３３〜３７μｍとなるように造粒物を調製した。造粒物中のバインダー含有量は固形分換算で１．２重量％であり、得られた造粒物のＣ量は１．３３ｗｔ％、見掛け密度は１．２１ｇ／ｃｍ３であった。
【０１０９】
得られた造粒物を還元性雰囲気下、ロータリー式焼成炉で炉内圧５〜１０Ｐａに調整しながら、設定温度１１００℃で１時間保持して予備焼成を行い、一部フェライト化を進めた。炉内付着物機構はノッカー（炉外からの打撃）を用いた。また、還元性雰囲気は、スプレードライヤーで造粒する際に添加した分散剤及びバインダーの加熱分解ガスを利用した。得られた予備焼成物のＣ量は０．１２ｗｔ％、見掛け密度は１．６５ｇ／ｃｍ３であった。
【０１１０】
得られた予備焼成物を供給速度６０ｋｇ／ｈｒの条件でプロパン８Ｎｍ３／ｈｒ、酸素３２Ｎｍ３／ｈｒがそれぞれ供給されるフレームを通過させた後、大気中で急冷し、溶射焼成物を得た。なお、フレームへの予備焼成物の供給は酸素ガスを用いた気流輸送で行い、酸素ガスの供給速度は１０Ｎｍ３／ｈｒとした。得られた溶射焼成物を分級、磁力選鉱を行いフェライト粒子からなるフェライトキャリア芯材を得た。
【０１１１】
［実施例２］
予備焼成温度を６５０℃とした以外は、実施例１と同様にしてフェライト粒子からなるフェライトキャリア芯材を得た。
【０１１２】
［実施例３］
予備焼成温度を１２５０℃とした以外は、実施例１と同様にしてフェライト粒子からなるフェライトキャリア芯材を得た。
【０１１３】
［実施例４］
ＳｒＯを０．１モル％とした以外は、実施例１と同様にしてフェライト粒子からなるフェライトキャリア芯材を得た。
【０１１４】
［実施例５］
ＳｒＯを２．５モル％とした以外は、実施例１と同様にしてフェライト粒子からなるフェライトキャリア芯材を得た。
【０１１５】
［実施例６］
溶射条件において、プロパンを５．５Ｎｍ３／ｈｒ、酸素を２２Ｎｍ３／ｈｒとした以外は、実施例１と同様にしてフェライト粒子からなるフェライトキャリア芯材を得た。
【０１１６】
［実施例７］
溶射条件において、プロパンを１１Ｎｍ３／ｈｒ、酸素を４４Ｎｍ３／ｈｒとした以外は、実施例１と同様にしてフェライト粒子からなるフェライトキャリア芯材を得た。
【０１１７】
［実施例８］
造粒物中のバインダー含有量を固形分換算で０．８重量％とする以外は、実施例１と同様にしてフェライト粒子からなるフェライトキャリア芯材を得た。
【０１１８】
［実施例９］
造粒物中のバインダー含有量を固形分換算で３．０重量％とする以外は、実施例１と同様にしてフェライト粒子からなるフェライトキャリア芯材を得た。
【０１１９】
［比較例１］
ＳｒＯを０．０５モル％とした以外は、実施例１と同様にしてフェライト粒子からなるフェライトキャリア芯材を得た。
【０１２０】
［比較例２］
ＳｒＯを３．０モル％とした以外は、実施例１と同様にしてフェライト粒子からなるフェライトキャリア芯材を得た。
【０１２１】
［比較例３］
予備焼成温度を５００℃とした以外は、実施例１と同様にしてフェライト粒子からなるフェライトキャリア芯材を得た。
【０１２２】
［比較例４］
予備焼成温度を１３００℃とした以外は、実施例１と同様にしてフェライト粒子からなるフェライトキャリア芯材を得た。
【０１２３】
［比較例５］
造粒物中のバインダー含有量を固形分換算で０．３重量％とする以外は、実施例１と同様にしてフェライト粒子からなるフェライトキャリア芯材を得た。
【０１２４】
［比較例６］
造粒物中のバインダー含有量を固形分換算で５．０重量％とする以外は、実施例１と同様にしてフェライト粒子からなるフェライトキャリア芯材を得た。
【０１２５】
実施例１〜９及び比較例１〜６について、表１にフェライトキャリア芯材の製造条件（Ｓｒ置換量、造粒物中のポリビニルアルコール量、造粒物の特性、予備焼成温度、予備焼成物の特性及び溶射焼成条件）、表２に非磁性微粒子中の金属元素量及びＳｒ量、形状係数ＳＦ−１、形状係数ＳＦ−２、強度、Ｃ量、見掛け密度、流動度、体積平均粒径及び飛散量をそれぞれ示す。Ｃ量及び見掛け密度の測定方法は下記の通りであり、その他の測定方法は上述の通りである。また、実施例１で得られたフェライトキャリア芯材の模式図を図１に示す。
【０１２６】
表１及び表２において、造粒物、予備焼成物及びフェライト芯材のＣ量と見掛け密度を示したが、これは製造工程中のポリビニルアルコール成分によるフェライト化促進の過程を見掛け密度にて確認するために示したものである。Ｃ量が小さくなることでポリビニルアルコール成分の分解を示していると同時に、予備焼成物及び芯材のフェライト化が促進され、見掛け密度が高くなる。
【０１２７】
Ｃ量より、予備焼成物段階でポリビニルアルコール成分が不足し、溶射中に内部から外部に分解ガスが放出されず、芯材内部に空孔が存在したり、フェライト芯材段階でポリビニルアルコール成分が過剰となり、意とするフェライト特性を阻害したりしないかを確認することができる。
【０１２８】
また、高強度を得るために必要な非磁性微粒子を生成させるために、予備焼成物へのフェライト化が適切なレベルに促進されているかを見掛け密度から評価することができる。
【０１２９】
［Ｃ量］
ＬＥＣＯ社製炭素分析装置Ｃ−２００型（酸素ガス圧：２．５ｋｇ／ｃｍ２、窒素ガス圧：２．８ｋｇ／ｃｍ２）を用いて、炭素量を測定した。
【０１３０】
【表１】
0005895528.tif 000009
【０１３１】
【表２】
0005895528.tif 000010
【０１３２】
表２に示した結果から明らかなように、実施例１〜９に示したフェライトキャリア芯材は、適切な非磁性微粒子中の金属元素の存在量とＳｒの存在量を有するため、６．０以下の高い強度が得られている。また、実施例１〜９はフェライトキャリア芯材のＣ量から、ポリビニルアルコール成分が、高強度を得るために必要な非磁性微粒子を生成させているために完全に利用されていることがわかる。フェライトキャリア芯材の見掛け密度は２．３０ｇ／ｃｍ３以上と高密度であるため、球形度が高く、芯材強度の高い粒子が得られていることがわかる。また、非磁性微粒子が多量に発生しすぎておらず、芯材組成中のＳｒ量が少なすぎないため、飛散量は１．０ｍｇ以下に低く抑えられている。また、図１に示されるように、実施例１のフェライトキャリア芯材は、その表面に非磁性微粒子が付着している。
【０１３３】
さらに、溶射焼成により形状係数ＳＦ−１及びＳＦ−２は、適切な範囲を有するため、３８．０以下の高い流動度が得られ、流動性が優れていることが示されている。
【０１３４】
一方、比較例１においては、フェライトキャリア芯材組成中のＳｒ量が少なすぎるため、非磁性微粒子の金属元素の存在量が少なくなっており、強度が劣るものとなっている。また、フェライトキャリア芯材組成中のＳｒ量が少ないため、フェライトキャリア芯材の低磁性粒子も発生しやすく、飛散量が実施例に比べて多量である。
【０１３５】
比較例２では、フェライトキャリア芯材組成中のＳｒ量が多すぎることに伴い、非磁性微粒子中のＳｒ量も多くなり、強度が劣るものとなっている。また、フェライトキャリア芯材組成中のＳｒ量が多すぎるため、形状係数がＳＦ−１及びＳＦ−２も高くなっており、流動度が高い値を示し、流動性に劣るものとなっている。
【０１３６】
比較例３では、予備焼成温度が低いため、非磁性微粒子中の金属元素の存在量が過剰となり、飛散量が多くなっている。また、予備焼成強度が低く。溶射焼成に耐え難いため、平均粒径が所定より小さくなっている。
【０１３７】
比較例４では、予備焼成温度が高いため、溶射焼成後の非磁性微粒子中の金属元素の存在量が少量となり、フェライトキャリア芯材の強度が極度に悪化している。
【０１３８】
比較例５では、造粒物のポリビニルアルコール量が少量であるため、予備焼成段階でフェライト化が促進されておらず、空孔が残存し、溶射後の見掛け密度が大きく低下している。また、溶射処理において、粒子破壊が発生しており、所定より平均粒径も小さくなっている。よって、元々の球形形状が維持されていないため、形状係数ＳＦ−１及びＳＦ−２が高くなっているばかりか、流動度も極度に悪化し、流動性に劣ることが示されている。さらに、非磁性微粒子中の金属元素の存在量が適度に維持されていないため、強度も低下している。
【０１３９】
比較例６では、造粒物のポリビニルアルコール量が過剰であるため、予備焼成後も炭素量が多いことからポリビニルアルコールが残存していることが示されており、溶射焼成時に突沸が発生し、空孔残存による密度の大きな低下や粒子破壊が発生しており、所定より平均粒径が小さくなっている。よって、元々の球形形状が維持されておらず、形状係数ＳＦ−１及びＳＦ−２が高くなっているため、流動度が極度に悪化し、流動性に劣ることが示されている。さらに、溶射焼成時の突沸により、部分的に溶射焼成から逸脱したフェライト化していない粒子が存在するため、非磁性微粒子中の金属元素の存在量が過剰となっており、飛散量までもが実施例に比べて多量である。
【０１４０】
［実施例１０］
実施例１で得られたフェライト粒子（フェライトキャリア芯材）１００重量部と、Ｔ単位とＤ単位を主成分とする縮合架橋型シリコーン樹脂（重量平均分子量：約８０００）を準備し、このシリコーン樹脂溶液５重量部（樹脂溶液濃度２０％のため固形分としては１重量部、希釈溶媒：トルエン）に、アミン系化合物としてアミノシランカップリング剤（３―アミノプロピルトリメトキシシラン）を、樹脂固形分に対して１０重量％となるように添加し、万能混合撹拌機にて混合撹拌し、トルエンを揮発させながら、樹脂をフェライト芯材表面に被覆した。トルエンが充分揮発したことを確認した後、さらに５分撹拌を続け、トルエンをほぼ完全に除去したのち、装置内から取り出し、容器に入れ、熱風加熱式のオーブンに入れ、２２０℃で２時間、加熱処理を行った。
【０１４１】
その後、室温まで冷却し、樹脂が硬化されたフェライト粒子を取り出し、２００Ｍの目開きの振動篩にて粒子の凝集を解し、磁力選鉱機を用いて、非磁性物を取り除いた。その後、再度振動篩にて粗大粒子を取り除き樹脂が被覆されたフェライトキャリアを得た。
【０１４２】
［比較例７］
比較例２で得られたフェライト粒子（フェライトキャリア芯材）を用いた以外は、実施例１０と同様にして樹脂被覆されたフェライトキャリアを得た。
【０１４３】
［比較例８］
比較例３で得られたフェライト粒子（フェライトキャリア芯材）を用いた以外は、実施例１０と同様にして樹脂被覆されたフェライトキャリアを得た。
【０１４４】
実施例１０及び比較例７〜８で得られたフェライトキャリアについて、強度、流動度、画像上のキャリア付着（１ｋ耐刷及び８０ｋ耐刷）及びトナー濃度（１ｋ耐刷Ｔ／Ｄ、８０ｋ耐刷Ｔ／Ｄ及び変動率）を表３に示した。キャリア付着及びトナー濃度は下記によって測定した。その他の評価は上述の通りである。
【０１４５】
（画像上のキャリア付着量）
適正露光条件下で耐刷現像を行い、１ｋ後と８０ｋ後の画像上のキャリア付着による白斑数を目視によってカウントした。
【０１４６】
（トナー濃度）
２５℃、５５％ＲＨの環境下にて、試料（フェライトキャリア）と市販のリコー社製ｉｍａｇｉｏＭＰＣ２５００のマゼンタトナーとを、トナー濃度７．２重量％の１ｋｇの現像剤量になるように秤量を行い、１２時間、上記条件下に暴露した後、ターブラー社製撹拌機  ターブラーミキサーＴ２Ｃ型（撹拌速度：９６ｒｐｍ）にて３０分間撹拌を行い、初期現像剤を得た。上記初期現像剤をＲｉｃｏｈ社製ｉｍａｇｉｏＭＰＣ２５００に搭載し、１〜８０ｋ枚の耐刷試験を行った。１ｋ時及び８０ｋ時の現像剤をサンプリングし、Ｅｐｐｉｎｇ  ｑ／ｍ−ｍｅｔｅｒ、ＰＥＳ−Ｌａｂｏｒａｔｏｒｉｕｍｕ社製吸引式帯電量測定装置（メッシュ:６３５ｍｅｓｈ、吸引圧：１０５±１０ｍｂａｒ、吸引時間：９０秒）により測定し求めた。また、変動率は下記によって測定した。
【０１４７】
【数５】
0005895528.tif 000011
【０１４８】
【表３】
0005895528.tif 000012
【０１４９】
表３に示した結果から明らかなように、実施例１０に示したフェライトキャリアは、キャリア化しても高強度が維持されている。強度が良好なため、耐刷を繰り返しても、粒子の割れ・欠けが少なく、割れ・欠け部分より剥き出しになった芯材部分からの印加電圧リークが殆どなく、印加電圧によりマグネットローラーへの保持ができなくなったキャリアの画像上への付着が少ない。また、フェライトキャリアの流動性が良好なため、耐刷を行なっても、現像剤容器におけるトナー濃度は安定して一定に保たれる。
【０１５０】
一方、比較例２のフェライトキャリア芯材を用いた比較例７は、キャリア化すると強度は大幅に低下する結果となっている。強度が低いため、耐刷に伴い粒子の割れ・欠けが多く、割れ・欠け部分より剥き出しになった芯材部分からの印加電圧リークにより、印加電圧によりマグネットローラーへの保持ができなくなったキャリアの画像上への付着が多くなっている。また、耐刷に伴い、現像剤容器内の壁面・角部分において、キャリア流動性が悪いため、追加した未帯電のトナーが蓄積していき、トナー濃度が一定に保たれず設定濃度よりも低い値となる。
【０１５１】
比較例３のフェライトキャリア芯材を用いた比較例８は、フェライトキャリア芯材の強度が高く、流動性も良好なため、キャリア化しても強度及び流動性は維持されており、トナー濃度の変動は小さい結果となっている。しかし、非磁性微粒子中の金属酸化物の存在量が多いためフェライトキャリア芯材の飛散量が多かったため、キャリア化して耐刷を行なったとき、初期（１ｋ枚耐刷時）から画像上のキャリア付着が多い結果となっている。
【産業上の利用可能性】
【０１５２】
本発明に係る電子写真現像剤用フェライトキャリア芯材は、一定の円形度及び真円度を有すると共に、表面に非磁性微粒子及びＳｒ化合物が一定量存在するため、その緩衝効果によって強度に優れ、飛散量が少なく、流動性も良好である。そして、上記フェライトキャリア芯材に樹脂を被覆して得られるフェライトキャリアとトナーとからなる電子写真現像剤は、長時間にわたる攪拌ストレスの影響下でも、フェライト粒子の割れや欠けの発生に伴う画像上へのキャリア付着を大幅に抑制することができる。また、本発明の製造方法によって、上記フェライトキャリア芯材及びフェライトキャリアが工業的規模をもって安定的に製造できる。
【０１５３】
従って、本発明は、特に高画質の要求されるフルカラー機並びに画像維持の信頼性及び耐久性の要求される高速機の分野に広く使用可能である。
【図１】
0005895528.tif 000015